(57)【要約】  本発明の一実施形態では、可動側金型および固定側金型を有して成る金型装置が供される。当該金型装置では、金型装置のランナー部から金型装置の外側表面まで延在する低密度部を有しており、低密度部が流体通過路となっている。
2018101433.tif 000002
【特許請求の範囲】
【請求項１】
可動側金型および固定側金型を有して成る金型装置であって、
前記金型装置のランナー部から該金型装置の外側表面まで延在する低密度部を有しており、該低密度部が流体通過路となっている、金型装置。
【請求項２】
前記低密度部が、前記可動側金型および前記固定側金型の少なくとも一方に設けられている、請求項１に記載の金型装置。
【請求項３】
前記流体通過路が前記外側表面から前記ランナー部へと加圧ガスを供給するための加圧ガス供給路となっている、請求項１又は２に記載の金型装置。
【請求項４】
前記金型装置が、成形品取出しのための相対的に小さい抜き勾配を有して成る、又は該成形品取出しのための該抜き勾配を有していない、請求項１〜３のいずれかに記載の金型装置。
【請求項５】
可動側金型および固定側金型を有して成る金型装置を用いて成形品を製造するための方法であって、
前記金型装置は、ランナー部から該金型装置の外側表面まで延在する低密度部を有しており、
前記低密度部を流体通過路として用いる、成形品の製造方法。
【請求項６】
前記流体通過路を、前記外側表面から該流体通過路を介して前記ランナー部へ加圧ガスを供給するための加圧ガス供給路として用いる、請求項５に記載の成形品の製造方法。
【請求項７】
前記流体通過路に前記加圧ガスを供給して、前記可動側金型および前記固定側金型の少なくとも一方から成形品を離型させる、請求項５又は６に記載の成形品の製造方法。
【請求項８】
前記流体通過路を介して前記金型装置内のガスを吸引することを含む、請求項５〜７のいずれかに記載の成形品の製造方法。
【請求項９】
可動側金型および固定側金型を有して成る金型装置の製造方法であって、
ランナー部から前記金型装置の外側表面まで延在し、かつ流体が通過可能な低密度部が形成されるように、光ビーム照射により複数の固化層を逐次形成することを含む、金型装置の製造方法。
【請求項１０】
前記低密度部を、前記可動側金型および前記固定側金型の少なくとも一方に設ける、請求項９に記載の金型装置の製造方法。
【請求項１１】
成形品取出しのための相対的に小さい抜き勾配を有して成る又は該成形品取出しのための該抜き勾配を有していない前記金型装置を用いる、請求項９又は１０に記載の金型装置の製造方法。
【請求項１２】
前記低密度部を有して成る前記金型装置を粉末床溶融結合法で形成する、請求項９〜１１のいずれかに記載の金型装置の製造方法。
【発明の詳細な説明】
【技術分野】
【０００１】
本発明は、金型装置、金型装置を用いた成形品の製造方法、および金型装置の製造方法に関する。
【背景技術】
【０００２】
日本の「ものづくり」産業を支えてきた技術の一つに、金型を用いた成形技術がある。かかる成形技術としては、例えば加圧成形法および射出成形法などが挙げられる。これら成形法のうち、射出成形法は、一方の金型（可動側金型）と他方の金型（固定側金型）とを備えた金型装置を用いて溶融原料から成形品を得る方法である。【０００３】
当該金型装置１００’では、可動側金型１０１’と固定側金型１０２’とを型合わせした際に溶融原料を注入および充填するためのキャビティ１０３’が内部に形成される（図１１参照）。当該溶融原料は、型合わせ時に形成される溶融原料の通路であるスプルー部１０４’、スプルー部１０４’と連続するランナー部１０５’、およびキャビティ１０３’の入口であるゲート部１０６’を通じてキャビティ１０３’内に注入および充填される。当該キャビティ１０３’に充填された溶融原料を冷却に付すと、最終的に所定の成形品が得られる。  【０００４】
又、金型装置１００’の構成要素である可動側金型１０１’および固定側金型１０２’は、光ビームの照射により複数の固化層を逐次形成する方法を利用して製造することができる。かかる方法としては、例えば“粉末床溶融結合法”が挙げられる。“粉末床溶融結合法”は、光ビームを粉末材料に照射することを通じて金型又は金型の構成要素として用いる三次元形状造形物を製造する方法である。かかる方法は、以下の工程（ｉ）および（ｉｉ）に基づいて粉末層形成と固化層形成とを交互に繰り返し実施して三次元形状造形物を製造する。
（ｉ）粉末層の所定箇所に光ビームを照射し、かかる所定箇所の粉末を焼結又は溶融固化させて固化層を形成する工程。
（ｉｉ）得られた固化層の上に新たな粉末層を形成し、同様に光ビームを照射して更なる固化層を形成する工程。【０００５】
このような製造技術に従えば、複雑な三次元形状造形物を短時間で製造することが可能となる。粉末材料として例えば無機質の金属粉末を用いる場合、得られる三次元形状造形物を金型として使用することができる。【０００６】
粉末材料として金属粉末を用い、それによって得られる三次元形状造形物を金型として使用する場合、図１２に示すように、まず、スキージング・ブレード２３を動かして造形プレート２１上に所定厚みの粉末層２２を形成する（図１２（ａ）参照）。次いで、粉末層２２の所定箇所に光ビームＬを照射して粉末層２２から固化層２４を形成する（図１２（ｂ）参照）。引き続いて、得られた固化層の上に新たな粉末層を形成して再度光ビームを照射して新たな固化層を形成する。このようにして粉末層形成と固化層形成とを交互に繰り返し実施すると固化層２４が積層することになり（図１２（ｃ）参照）、最終的には積層化した固化層２４から成る三次元形状造形物を得ることができる。最下層として形成される固化層２４は造形プレート２１と結合した状態になるので、三次元形状造形物と造形プレート２１とは一体化物を成すことになり、その一体化物を金型として使用できる。
【先行技術文献】
【特許文献】
【０００７】
【特許文献１】特許第３４４６７４８号公報
【発明の概要】
【発明が解決しようとする課題】
【０００８】
ここで、可動側金型１０１’および/又は固定側金型１０２’には、内部に低密度部５０’が設けられる場合があり得る（図１１参照）。当該低密度部５０’は、成形時にキャビティ１０３’内にて生じ得る溶融原料のガス等を外部に排出するために、キャビティ１０３’を形作るキャビティ形成面１０３ａ’に直接接続され得る。当該低密度部５０’は、例えば粉末床溶融結合法で相対的に小さい照射エネルギーの光ビームＬを粉末層２２の所定箇所に照射することで得られ得る（図１２参照）。【０００９】
しかしながら、本願発明者らは、キャビティ形成面１０３ａ’に直接接続する低密度部５０’が設けられると、以下の問題が生じ得ることを見出した。具体的には、低密度部５０’は、相対的に小さい照射エネルギーの光ビームＬが粉末層２２の所定箇所に照射されることにより形成され得るため、当該低密度部５０’の固化密度は相対的に低くなり得る。そのため、固化密度が低いことに起因して、低密度部５０’には局所的に空隙が存在し得る。当該低密度部５０’はキャビティ形成面１０３ａ’に直接接続され得るため、キャビティ形成面１０３ａ’に空隙を局所的に有する低密度部５０’が存在することになり得る。そのため、低密度部５０’が存在し得るキャビティ形成面１０３ａ’により形作られるキャビティ１０３’に溶融原料を充填すると、当該低密度部５０’の局所的な空隙に起因して、最終的に得られる成形品に対するキャビティ形成面１０３ａ’の転写精度が低下し得る虞がある。【００１０】
本発明は、かかる事情に鑑みて為されたものである。すなわち、本発明の目的は、最終的に得られる成形品に対するキャビティ形成面１０３ａ’の転写精度の低下を回避可能な金型装置、当該金型装置を用いた成形品の製造方法、および当該金型装置の製造方法を提供することである。
【課題を解決するための手段】
【００１１】
上記目的を達成するために、本発明の一実施形態では、
可動側金型および固定側金型を有して成る金型装置であって、
金型装置のランナー部から金型装置の外側表面まで延在する低密度部を有しており、低密度部が流体通過路となっている、金型装置が提供される。【００１２】
上記目的を達成するために、本発明の一実施形態では、
可動側金型および固定側金型を有して成る金型装置を用いて成形品を製造するための方法であって、
金型装置は、ランナー部から金型装置の外側表面まで延在する低密度部を有しており、
低密度部を流体通過路として用いる、成形品の製造方法が提供される。【００１３】
上記目的を達成するために、本発明の一実施形態では、
可動側金型および固定側金型を有して成る金型装置の製造方法であって、
ランナー部から金型装置の外側表面まで延在し、かつ流体が通過可能な低密度部が形成されるように、光ビーム照射により複数の固化層を逐次形成することを含む、金型装置の製造方法が提供される。
【発明の効果】
【００１４】
本発明の一実施形態によれば、最終的に得られる成形品に対するキャビティ形成面の転写精度の低下を回避することが可能である。
【図面の簡単な説明】
【００１５】
【図１】本発明の一実施形態に係る金型装置の製造方法を模式的に示した断面図
【図２Ａ】固定側金型に低密度部を設ける態様を模式的に示した断面図
【図２Ｂ】可動側金型に低密度部を設ける態様を模式的に示した断面図
【図３】相対的に小さい抜き勾配を有して成る又は抜き勾配を有していない金型装置を用いる態様を模式的に示した断面図
【図４】本発明の一実施形態に係る金型装置を模式的に示した断面図
【図５】加圧ガスが固定側金型内の低密度部に供給される態様を模式的に示した断面図
【図６】加圧ガスが可動側金型内の低密度部に供給される態様を模式的に示した断面図
【図７Ａ】低密度部が固定側金型に設けられている態様を模式的に示した断面図
【図７Ｂ】低密度部が可動側金型に設けられている態様を模式的に示した断面図
【図８】溶融原料を金型装置内に注入する態様を模式的に示した断面図
【図９Ａ】固定側金型内の低密度部への加圧ガスの供給態様および／又は可動側金型内の低密度部からの金型装置内の内部ガスの吸引態様を模式的に示した断面図
【図９Ｂ】固定側金型から成形品を離型させた後に可動側金型内の低密度部に加圧ガスを供給する態様を模式的に示した断面図
【図１０Ａ】固定側金型内の低密度部に加圧ガスを供給する態様を模式的に示した断面図
【図１０Ｂ】可動側金型内の低密度部に加圧ガスを供給する態様を模式的に示した断面図
【図１１】本願発明者らが見出した技術的課題に関する態様の模式図
【図１２】粉末床溶融結合法が実施される光造形複合加工のプロセス態様を模式的に示した断面図（図１２（ａ）：粉末層形成時、図１２（ｂ）：固化層形成時、図１２（ｃ）：積層途中）
【図１３】光造形複合加工機の構成を模式的に示した斜視図
【図１４】光造形複合加工機の一般的な動作を示すフローチャート
【発明を実施するための形態】
【００１６】
以下では、図面を参照して本発明の一実施形態をより詳細に説明する。図面における各種要素の形態および寸法は、あくまでも例示にすぎず、実際の形態および寸法を反映するものではない。
【００１７】
本発明の一実施形態の特徴部分を説明するに先立って、光ビームの照射により複数の固化層を逐次形成する方法を利用して金型又は金型の構成要素として用いる三次元形状造形物を製造する態様に説明する。かかる方法としては、「粉末床溶融結合法」および「ＬＭＤ（Laser Metal Deposition, レーザーメタルデポジション）法」が挙げられる。
【００１８】
［粉末床溶融結合法］
以下、粉末床溶融結合法について説明する。特に粉末床溶融結合法において三次元形状造形物の切削処理を付加的に行う光造形複合加工を例として挙げる。図１２は、光造形複合加工のプロセス態様を模式的に示しており、図１３および図１４は、粉末床溶融結合法と切削処理とを実施できる光造形複合加工機の主たる構成および動作のフローチャートをそれぞれ示している。
【００１９】
光造形複合加工機１は、図１３に示すように、粉末層形成手段２、光ビーム照射手段３および切削手段４を備えている。
【００２０】
粉末層形成手段２は、金属粉末または樹脂粉末などの粉末を所定厚みで敷くことによって粉末層を形成するための手段である。光ビーム照射手段３は、粉末層の所定箇所に光ビームＬを照射するための手段である。切削手段４は、積層化した固化層の表面、すなわち、三次元形状造形物の表面を削るための手段である。
【００２１】
粉末層形成手段２は、図１２に示すように、粉末テーブル２５、スキージング・ブレード２３、造形テーブル２０および造形プレート２１を主に有して成る。粉末テーブル２５は、外周が壁２６で囲まれた粉末材料タンク２８内にて上下に昇降できるテーブルである。スキージング・ブレード２３は、粉末テーブル２５上の粉末１９を造形テーブル２０上へと供して粉末層２２を得るべく水平方向に移動できるブレードである。造形テーブル２０は、外周が壁２７で囲まれた造形タンク２９内にて上下に昇降できるテーブルである。そして、造形プレート２１は、造形テーブル２０上に配され、三次元形状造形物の土台となるものである。
【００２２】
光ビーム照射手段３は、図１３に示すように、光ビーム発振器３０およびガルバノミラー３１を主に有して成る。光ビーム発振器３０は、光ビームＬを発する機器である。ガルバノミラー３１は、発せられた光ビームＬを粉末層２２にスキャニングする手段、すなわち、光ビームＬの走査手段である。
【００２３】
切削手段４は、図１３に示すように、エンドミル４０および駆動機構４１を主に有して成る。エンドミル４０は、積層化した固化層の表面、すなわち、三次元形状造形物の表面を削るための切削工具である。駆動機構４１は、エンドミル４０を所望の切削すべき箇所へと移動させる手段である。
【００２４】
光造形複合加工機１の動作について詳述する。光造形複合加工機１の動作は、図１４のフローチャートに示すように、粉末層形成ステップ（Ｓ１）、固化層形成ステップ（Ｓ２）および切削ステップ（Ｓ３）から構成されている。粉末層形成ステップ（Ｓ１）は、粉末層２２を形成するためのステップである。かかる粉末層形成ステップ（Ｓ１）では、まず造形テーブル２０をΔｔ下げ（Ｓ１１）、造形プレート２１の上面と造形タンク２９の上端面とのレベル差がΔｔとなるようにする。次いで、粉末テーブル２５をΔｔ上げた後、図１２（ａ）に示すようにスキージング・ブレード２３を粉末材料タンク２８から造形タンク２９に向かって水平方向に移動させる。これによって、粉末テーブル２５に配されていた粉末１９を造形プレート２１上へと移送させることができ（Ｓ１２）、粉末層２２の形成が行われる（Ｓ１３）。粉末層２２を形成するための粉末材料としては、例えば「平均粒径５μｍ〜１００μｍ程度の金属粉末」および「平均粒径３０μｍ〜１００μｍ程度のナイロン、ポリプロピレンまたはＡＢＳ等の樹脂粉末」を挙げることができる。粉末層２２が形成されたら、固化層形成ステップ（Ｓ２）へと移行する。固化層形成ステップ（Ｓ２）は、光ビーム照射によって固化層２４を形成するステップである。かかる固化層形成ステップ（Ｓ２）においては、光ビーム発振器３０から光ビームＬを発し（Ｓ２１）、ガルバノミラー３１によって粉末層２２上の所定箇所へと光ビームＬをスキャニングする（Ｓ２２）。これによって、粉末層２２の所定箇所の粉末を焼結又は溶融固化させ、図１２（ｂ）に示すように固化層２４を形成する（Ｓ２３）。光ビームＬとしては、炭酸ガスレーザ、Ｎｄ：ＹＡＧレーザ、ファイバレーザまたは紫外線などを用いてよい。
【００２５】
粉末層形成ステップ（Ｓ１）および固化層形成ステップ（Ｓ２）は、交互に繰り返して実施する。これにより、図１２（ｃ）に示すように複数の固化層２４が積層化する。
【００２６】
積層化した固化層２４が所定厚みに達すると（Ｓ２４）、切削ステップ（Ｓ３）へと移行する。切削ステップ（Ｓ３）は、積層化した固化層２４の表面、すなわち、三次元形状造形物の表面を削るためのステップである。エンドミル４０（図１２（ｃ）および図１３参照）を駆動させることによって切削ステップが開始される（Ｓ３１）。例えば、エンドミル４０が３ｍｍの有効刃長さを有する場合、三次元形状造形物の高さ方向に沿って３ｍｍの切削処理を行うことができるので、Δｔが０．０５ｍｍであれば６０層分の固化層２４が積層した時点でエンドミル４０を駆動させる。具体的には駆動機構４１によってエンドミル４０を移動させながら、積層化した固化層２４の表面を切削処理に付すことになる（Ｓ３２）。このような切削ステップ（Ｓ３）の最終では、所望の三次元形状造形物が得られているか否かを判断する（Ｓ３３）。所望の三次元形状造形物が依然得られていない場合では、粉末層形成ステップ（Ｓ１）へと戻る。以降、粉末層形成ステップ（Ｓ１）〜切削ステップ（Ｓ３）を繰り返し実施して更なる固化層の積層化および切削処理を実施することによって、最終的には積層化した固化層２４から成る所望形状の三次元形状造形物を得ることができる。なお、最下層として形成される固化層２４は造形プレート２１と結合した状態になるので、三次元形状造形物と造形プレート２１とは一体化物を成すことになり、その一体化物を金型として使用できる。
【００２７】
［ＬＭＤ法］
以下、ＬＭＤ（Laser Metal Deposition, レーザーメタルデポジション）法について説明する。「ＬＭＤ法」とは、造形プレート上にて原料の供給と光ビーム照射とを実質的に同時に行って固化層を形成する方法である。上記の粉末床溶融結合法と比べると、ＬＭＤ法は、固化層を得るに際して粉末層の形成工程を含まない点に特徴を有する。
【００２８】
ＬＭＤ法で用いる原料としては、粉末または溶加材を用いてよい。つまり、ＬＭＤ法では、原料供給箇所に光ビームが照射されると共に、原料としての粉末または溶加材が供給されることにより、その供給される粉末または溶加材から固化層を形成する。
【００２９】
粉末の種類は、粉末床溶融結合法で用いる粉末の種類と同じであってよい。一方、溶加材は、溶接原料のことを指しており、光ビームが照射されると溶融し得るものを指す。溶加材の材質は、特に限定されるものではないが金属であってよい。溶加材の形状は、特に限定されるわけではないが、光ビームが照射される原料供給箇所への原料としての溶加材の供給のし易さの観点からワイヤー形状又は棒形状等の細長い形状が好ましい。
【００３０】
原料として粉末が用いられる場合、供給された粉末を光ビーム照射によって焼結又は溶融固化させて粉末から固化層を直接的に形成する。好ましくは、光ビームの照射部分に対して粉末を噴霧供給して、粉末を焼結又は溶融固化させて固化層を形成する。
【００３１】
一方、原料として溶加材が用いられる場合、光ビームの照射部分に溶加材を供給し、溶加材の一部を光ビームによって溶融させ、それにより溶融させた溶加材の一部から固化層を形成する。
【００３２】
上記の粉末床溶融結合法と同様に積層化した固化層が所定厚みに達すると、切削ステップへと移行し、最終的には積層化した固化層から成る所望形状の三次元形状造形物を得ることができる。なお、最下層として形成される固化層は造形プレートと結合した状態になるので、三次元形状造形物と造形プレートとは一体化物を成すことになり、その一体化物を金型として使用できる。
【００３３】
［本発明の金型装置の製造方法］
本願発明者らは、上述のように以下の技術的課題を見出した（図１１参照）。具体的には、低密度部５０’がキャビティ形成面１０３ａ’に直接接続されていると、キャビティ形成面１０３ａ’に存在する低密度部５０’の局所的な空隙に起因して、最終的に得られる成形品に対するキャビティ形成面１０３ａ’の転写精度が低下し得る虞がある。そこで、本願発明者らはかかる技術的課題を解決するために鋭意検討し、本発明の一実施形態に係る金型装置の製造方法を案出するに至った。
【００３４】
本発明の一実施形態に係る金型装置の製造方法は、光ビームの照射により複数の固化層を逐次形成する方法を利用しており、特に、上述の低密度部をキャビティ形成面と直接接続させるという従来の態様とは異なる態様で形成している点に特徴を有する。
【００３５】
具体的には、本発明の一実施形態に係る製造方法は、ランナー部１０５から金型装置１００の外側表面１００ａまで延在し、かつ流体が通過可能な低密度部５０が形成されるように、光ビームの照射により複数の固化層を逐次形成することを含む。
【００３６】
本明細書でいう「金型装置」とは、可動側金型および固定側金型を備えているものを指す。本明細書でいう「ランナー部」とは、可動側金型と固定側金型とを型合わせした際に形成される溶融原料の通路であって、スプルー部とキャビティとの間に位置するものを指す。本明細書でいう「金型装置の外側表面」とは、可動側金型と固定側金型とを型合わせした際における可動側金型および/又は固定側金型の外部に露出した面を指す。本明細書でいう「流体」とは、広義にはガス（気体）および/又は液体を指し、狭義には低密度部を通過可能なガス（気体）および/又は液体を指す。本明細書でいう「低密度部」とは、広義には相対的に小さい照射エネルギーの光ビームが粉末に照射されることにより形成される固化部（固化層の構成要素）を指す。本明細書でいう「低密度部」とは、狭義には当該固化部の固化密度が相対的に低いもの（例えば固化密度が４０〜９５％（９５％を含まず）であるもの）を指す。本明細書でいう「内部ガス」とは、金型装置内に生じ得るガス、例えば金型装置内の溶融原料から生じ得るガス、金型装置内の空気等を指す。本明細書でいう「離型」とは、成形品が固定側金型および可動側金型の少なくとも一方から離れた状態を実質的に指す。本明細書でいう「キャビティ」とは、可動側金型と固定側金型とを型合わせした際に形成される内部空間領域を指す。また、本明細書でいう「キャビティ形成面」とは、可動側金型と固定側金型とを型合わせした際に形成される内部空間領域を形作る面を指す。
【００３７】
上述のように、本発明の一実施形態に係る製造方法では、製造される金型装置１００に、ランナー部１０５から金型装置１００の外側表面１００ａまで延在し、かつ流体が通過可能な低密度部５０を形成する。特に限定されるものではないが、本発明の一実施形態では、金型装置１００の構成要素である固定側金型１０２および可動側金型１０１の両方の内部に低密度部５０αと低密度部５０βをそれぞれ形成する。なお、下記の別態様でも述べるが、低密度部は固定側金型１０２と可動側金型１０１の両方に形成されている必要は必ずしもなく、固定側金型１０２と可動側金型１０１のいずれか一方に形成されていてよい。当該低密度部５０は、相対的に小さい照射エネルギーの光ビームＬが粉末に照射されることにより形成されるため、それに起因して低密度部５０には局所的に空隙が存在し得る。
【００３８】
本発明の一実施形態では、当該低密度部５０を、ランナー部１０５から金型装置１００の外側表面１００ａまで延在させるため、低密度部５０はランナー部１０５に直接接続されることになる。つまり、具体的に言うと、本発明の一実施形態では、空隙を局所的に有する低密度部５０は、ランナー部１０５を形作るランナー部形成面１０５ａに存在し得るのであって、キャビティ１０３を形作るキャビティ形成面１０３ａには存在し得ない。そのため、キャビティ形成面１０３ａにより形作られるキャビティ１０３に溶融原料を充填しても、キャビティ形成面１０３ａに低密度部５０が存在しないことに起因して、最終的に得られる成形品に対するキャビティ形成面１０３ａの転写精度の低下を回避することが可能となる。つまり、最終的に得られる成形品に対するキャビティ形成面１０３ａの転写精度を向上させることが可能となる。
【００３９】
本発明の一実施形態に係る製造方法では、図１に示すように、光ビームＬの照射により複数の固化層２４を逐次形成して、金型装置１００の構成要素である可動側金型１０１と固定側金型１０２とをそれぞれ形成する。
【００４０】
固定側金型の製造
本発明の一実施形態では、固定側金型１０２の製造に際しては、複数の固化層２４Ａを逐次形成して、型合わせ時におけるキャビティ形成面１０３ａの一部をなす面１０２ａおよびランナー部形成面１０５ａの一部をなす面１０２ｂをそれぞれ形成する。更に、固定側金型１０２の形成に際しては、複数の固化層２４Ａを逐次形成して、最下層の固化層２４Ａの表面２４Ａａから型合わせ時におけるランナー部形成面１０５ａの一部をなす面１０２ｂまで延在し、流体が通過可能な低密度部５０αを形成する。以上により、最終的に本発明の一実施形態に係る固定側金型１０２が得られる。
【００４１】
可動側金型の製造
一方、本発明の一実施形態では、可動側金型１０１の形成に際しては、複数の固化層２４Ｂを逐次形成して、型合わせ時におけるキャビティ形成面１０３ａの一部をなす面１０１ａおよびランナー部形成面１０５ａの一部をなす面１０１ｂをそれぞれ形成する。更に、可動側金型１０１の形成に際しては、複数の固化層２４Ｂを逐次形成して、最下層の固化層２４Ｂの表面２４Ｂａから型合わせ時におけるランナー部形成面１０５ａの一部をなす面１０１ｂまで延在し、流体が通過可能な低密度部５０βを形成する。以上により、最終的に本発明の一実施形態に係る可動側金型１０１が得られる。
【００４２】
可動側金型と固定側金型との型合わせ
最後に、上記方法により得られる本発明の一実施形態に係る可動側金型１０１と固定側金型１０２とを相互に型合わせする。
【００４３】
詳細には、（１）可動側金型１０１内に設けた低密度部５０βと、固定側金型１０２内に設けた低密度部５０αとが断面視にて一方向に並ぶように、可動側金型１０１と固定側金型１０２とを相互に型合わせする。また、（２）可動側金型１０１のランナー部形成面１０５ａの一部をなす面１０１ｂと、固定側金型１０２のランナー部形成面１０５ａの一部をなす面１０２ｂとが相互に連続するように、可動側金型１０１と固定側金型１０２とを相互に型合わせする。更に、（３）可動側金型１０１のキャビティ形成面１０３ａの一部をなす面１０１ａと、固定側金型１０２のランナー部形成面１０５ａの一部をなす面１０２ａとが相互に連続するように、可動側金型１０１と固定側金型１０２とを相互に型合わせする。以上により、ランナー部１０５から金型装置１００の外側表面１００ａまで延在し、かつ流体が通過可能な低密度部５０を有する金型装置１００を得ることができ得る。
【００４４】
なお、本発明の一実施形態に係る金型装置の製造方法は、以下の態様を採ることが好ましい。
【００４５】
一態様では、上述のように、低密度部５０には局所的に空隙が存在するため、それに起因して当該低密度部５０をガスおよび/又は液体等の「流体」を通過させるための流体通過路として用いることが好ましい。この場合、例えば金型装置１００内に供した溶融原料を冷却した後のタイミングで当該低密度部５０に流体を通すと、流体の所定の圧力がランナー部１０５を介して成形品にかかる。具体的には、当該タイミングで固定側金型１０２内に形成した低密度部５０αに外部から流体を流すと、流体の所定の圧力がランナー部１０５を介して成形品にかかる。これにより、成形品を固定側金型１０２から離型し得る。また、図１に示す態様では、可動側金型１０１の内部にも低密度部５０βが設けられている。そのため、例えば成形品を固定側金型１０２から離型した後に、可動側金型１０１内に形成した低密度部５０βに流体を流すと、流体の所定の圧力により可動側金型１０１上に位置する成形品を可動側金型１０１からも離型させることができ得る。なお、ここでいう「離型」とは、上記にて既に用語の定義を行っているが、成形品が固定側金型および可動側金型の少なくとも一方から離れる状態を実質的に指す。
【００４６】
又、固定側金型１０２および可動側金型１０１の両方の内部に低密度部５０αと低密度部５０βをそれぞれ形成する場合、以下態様を採ることが好ましい。具体的には、下記の成形品の製造方法の欄で詳述するが、例えば金型装置１００内にて成形品を形成した後、可動側金型１０１内に形成した低密度部５０βを介して金型装置１００内の内部ガスを吸引することが好ましい。かかる吸引により、金型装置１００内に形成した成形品を可動側金型１０１側に引き寄せることができ得る。そのため、吸引を実施しない場合と比べて、成形品を可動側金型１０１側に密着させて可動側金型１０１と成形品との間に生じ得る微小な間隙の発生をより好適に回避でき得る。これにより、一例として固定側金型１０２内の低密度部５０Ｘに加圧ガス４００を通す際に、ランナー部１０５を介して当該加圧ガス４００の加圧力を成形品により好適に加えることができ得る。
【００４７】
なお、本発明の一実施形態に係る金型装置の製造方法は、以下の態様を採ってよい。
【００４８】
一態様では、低密度部を、可動側金型および固定側金型の少なくとも一方に設けてよい（図２参照）。
【００４９】
図１では、本発明の一実施形態に係る金型装置の製造方法として、金型装置１００の構成要素である可動側金型１０１および固定側金型１０２のそれぞれに低密度部を設けることを前提として説明した。しかしながら、本発明の一実施形態は、これに限定されることなく、可動側金型および固定側金型の少なくとも一方に低密度部を設けてよい。
【００５０】
例えば、一例として、図２Ａに示すように固定側金型のみに低密度部を設けてよい。
【００５１】
具体的には、固定側金型１０２Ａのみにランナー部１０５Ａから固定側金型１０２Ａの外側表面１０２Ａａまで延在し、かつ流体が通過可能な低密度部５０Ａが形成されるように、金型装置１００Ａを製造する。
【００５２】
より具体的には、固定側金型の形成に際しては、光ビームの照射により複数の固化層を逐次形成して、型合わせ時におけるキャビティ形成面の一部をなす面と、型合わせ時におけるランナー部形成面の一部をなす面とをそれぞれ形成する。更に、本態様では、光ビームの照射により複数の固化層を逐次形成して、最下層の固化層の表面から、型合わせ時におけるランナー部形成面の一部をなす面まで延在し、流体が通過可能な低密度部を形成する。以上により、最終的に本態様に係る固定側金型１０２Ａが得られる。
【００５３】
一方、可動側金型の形成に際しては、光ビームの照射により複数の固化層を逐次形成して、型合わせ時におけるキャビティ形成面の一部をなす面と、型合わせ時におけるランナー部形成面の一部をなす面とをそれぞれ形成する。以上により、最終的に本態様に係る可動側金型１０１Ａが得られる。
【００５４】
最後に、上記方法により得られる一態様に係る可動側金型１０１Ａと固定側金型１０２Ａとを相互に型合わせする。
【００５５】
詳細には、（１）可動側金型１０１Ａのランナー部形成面の一部をなす面と、固定側金型１０２Ａのランナー部形成面の一部をなす面とが相互に連続するように、可動側金型１０１Ａと固定側金型１０２Ａとを相互に型合わせする。これに加えて、（２）可動側金型１０１Ａのキャビティ形成面の一部をなす面と、固定側金型１０２Ａのランナー部形成面の一部をなす面とが相互に連続するように、可動側金型１０１Ａと固定側金型１０２Ａとを相互に型合わせする。
【００５６】
以上により、固定側金型１０２Ａのみにランナー部１０５Ａから固定側金型１０２Ａの外側表面１０２Ａａまで延在し、かつ流体が通過可能な低密度部５０Ａが形成された金型装置１００Ａが製造される。
【００５７】
図２Ａに示す態様では、図１に示す態様と同様に当該低密度部５０Ａについては、相対的に小さい照射エネルギーの光ビームを粉末に照射することによって形成する。そのため、低密度部５０Ａには局所的に空隙が存在し得る。空隙を局所的に有する低密度部５０Ａは、ランナー部１０５Ａを形作るランナー部形成面１０５Ａａに存在し得る。つまり、空隙を局所的に有する低密度部５０Ａは、キャビティ１０３Ａを形作るキャビティ形成面１０３Ａａには存在し得ない。そのため、局所的に空隙を有する低密度部５０Ａが存在し得ないキャビティ形成面１０３Ａａにより形作られるキャビティ１０３Ａに溶融原料を充填すると、以下の効果が奏され得る。すなわち、キャビティ形成面１０３Ａａに低密度部５０Ａが存在しないことに起因して、図１に示す態様と同様に最終的に得られる成形品に対するキャビティ形成面１０３Ａａの転写精度の低下を回避することが可能となる。
【００５８】
一方、図２Ａに示す態様と図１に示す態様とを比べると、前者が固定側金型１０２Ａ内にのみ低密度部５０Ａが形成されているのに対して、後者は固定側金型と可動側金型の両方の内部に低密度部が形成されている。低密度部には上述のように局所的な空隙が存在し得るため、それに起因して「流体」を当該低密度部に通過させることが可能となる。そのため、例えば金型装置１００Ａ内に供した溶融原料を冷却した後のタイミングで固定側金型１０２Ａ内の低密度部５０Ａに流体を通すと、流体の所定の圧力がランナー部１０５Ｂを介して成形品にかかる。これにより、成形品を固定側金型１０２Ｂから離型し得る。
【００５９】
例えば、別例として図２Ｂに示すように可動側金型のみに低密度部を設けてよい。
【００６０】
具体的には、可動側金型１０１Ｂのみにランナー部１０５Ｂから可動側金型１０１Ｂの外側表面１０１Ｂａまで延在し、かつ流体が通過可能な低密度部５０Ｂが形成されるように、金型装置１００Ｂを製造する。
【００６１】
より具体的には、可動側金型の形成に際しては、光ビームの照射により複数の固化層を逐次形成して、型合わせ時におけるキャビティ形成面の一部をなす面と、型合わせ時におけるランナー部形成面の一部をなす面とをそれぞれ形成する。更に、本態様では、光ビームの照射により複数の固化層を逐次形成して、最下層の固化層の表面から、型合わせ時におけるランナー部形成面の一部をなす面まで延在し、流体が通過可能な低密度部を形成する。以上により、最終的に本態様に係る可動側金型１０１Ｂが得られる。
【００６２】
一方、固定側金型の形成に際しては、光ビームの照射により複数の固化層を逐次形成して、型合わせ時におけるキャビティ形成面の一部をなす面と、型合わせ時におけるランナー部形成面の一部をなす面とをそれぞれ形成する。以上により、最終的に本態様に係る固定側金型１０２Ｂが得られる。
【００６３】
最後に、上記方法により得られる一態様に係る可動側金型１０１Ｂと固定側金型１０２Ｂとを相互に型合わせする。
【００６４】
詳細には、（１）可動側金型１０１Ｂのランナー部形成面の一部をなす面と、固定側金型１０２Ｂのランナー部形成面の一部をなす面とが相互に連続するように、可動側金型１０１Ｂと固定側金型１０２Ｂとを相互に型合わせする。これに加えて、（２）可動側金型１０１Ｂのキャビティ形成面の一部をなす面と、固定側金型１０２Ｂのランナー部形成面の一部をなす面とが相互に連続するように、可動側金型１０１Ｂと固定側金型１０２Ｂとを相互に型合わせする。
【００６５】
以上により、可動側金型１０１Ｂのみにランナー部１０５Ｂから可動側金型１０１Ｂの外側表面１０１Ｂａまで延在し、かつ流体が通過可能な低密度部５０Ｂが形成された金型装置１００Ｂが製造される。
【００６６】
図２Ｂに示す態様では、図１に示す態様と同様に当該低密度部５０Ｂについては、相対的に小さい照射エネルギーの光ビームを粉末に照射することによって形成する。そのため、低密度部５０Ｂには局所的に空隙が存在し得る。空隙を局所的に有する低密度部５０Ｂは、ランナー部１０５Ｂを形作るランナー部形成面１０５Ｂａに存在し得る。つまり、空隙を局所的に有する低密度部５０Ｂは、キャビティ１０３Ｂを形作るキャビティ形成面１０３Ｂａには存在し得ない。そのため、キャビティ形成面１０３Ｂａにより形作られるキャビティ１０３Ｂに溶融原料を充填しても、キャビティ形成面１０３Ｂａに低密度部５０Ｂが存在しないことに起因して、図１に示す態様と同様に最終的に得られる成形品に対するキャビティ形成面１０３Ｂａの転写精度の低下を回避することが可能となる。
【００６７】
一方、図２Ｂに示す態様と図１に示す態様とを比べると、前者が可動側金型１０１Ｂ内にのみ低密度部５０Ｂが形成されているのに対して、後者は固定側金型と可動側金型の両方の内部に低密度部が形成されている。低密度部には上述のように局所的な空隙が存在し得るため、それに起因して「流体」を当該低密度部に通過させることが可能となる。そのため、例えば型開き手段を用いて可動側金型１０１Ｂを固定側金型１０２Ｂから離隔させた状態で可動側金型１０１Ｂ内の低密度部５０Ｂに流体を通すと、以下の効果が奏され得る。すなわち、流体の所定の圧力により可動側金型１０１Ｂ上に位置する成形品を可動側金型１０１Ｂから離型させることができ、それにより成形品を金型装置１００Ｂから取り出すことができ得る。
【００６８】
一態様では、成形品取出しのための相対的に小さい抜き勾配を有して成る、又は成形品取出しのための抜き勾配を有していない金型装置を用いてよい（図３参照）。
【００６９】
本発明の一実施形態の製造方法では、上述のように金型装置内に低密度部を設けている（図１参照）。図１に示す態様で説明したように、金型装置内に、例えば固定側金型と可動側金型の両方の内部に低密度部を設けると、当該低密度部に流体を外部から流すことで、成形品を固定側金型と可動側金型のいずれからも離型させることができ得る。つまり、成形品を金型装置から取り出すことができ得る。
【００７０】
従来の射出成形法では、キャビティ内の溶融原料を冷却した後に、型開き手段を用いて固定側金型から可動側金型を離隔させて型開きし、次いで型開き後にエジェクターピンを用いて成形品を取り出すことが当業者にとって一般的である。この場合、型開き手段を用いる際、キャビティ内に冷却固化した成形品が存在する状態で固定側金型から可動側金型を移動させる必要があるため、固定側金型から成形品を円滑に離型させる観点から、固定側金型には「相対的に大きい抜き勾配」が一般的に設けられている。同様に、エジェクターピンを用いる際、可動側金型から成形品を円滑に離型させる観点から、可動側金型にも「相対的に大きい抜き勾配」が一般的に設けられている。ここでいう「相対的に大きい抜き勾配」とは、固定側金型側で言うと、例えばキャビティを形作るための固定側金型の凹部の一方の凹部形成面とこれに連続する他方の凹部形成面との間に形成される角度が１００度以上になるものを指す。同様に、ここでいう「相対的に大きい抜き勾配」とは、可動側金型で言うと、キャビティを形作るための可動側金型の凸部の一方の凸部形成面とこれに連続する他方の凸部形成面との間に形成される角度が特に限定されないが１００度以上になるものを指す。
【００７１】
これに対して、上述のように本発明の一実施形態の製造方法では、金型装置内に、例えば固定側金型と可動側金型の両方の内部に低密度部を設けるが故に、流体を利用して成形品を金型装置から取り出すことが可能である。そのため、従来では金型装置からの成形品を円滑に離型させるために必要とされていた「相対的に大きい抜き勾配」を「相対的に小さい抜き勾配」又は「抜き勾配の無い態様」に変えることが可能である。
【００７２】
なお、ここでいう「相対的に小さい抜き勾配」とは、固定側金型１０２Ｃ側で言うと、例えばキャビティを形作るための固定側金型１０２Ｃの凹部の一方の凹部形成面１０２Ｃａ１とこれに連続する他方の凹部形成面１０２Ｃａ２との間に形成される角度θ１が例えば９０度＜θ１＜１００度になるものを指す。同様に、ここでいう「相対的に小さい抜き勾配」とは、可動側金型１０１Ｃで言うと、キャビティを形作るための可動側金型１０１Ｃの凸部の一方の凸部形成面１０１Ｃａ１とこれに連続する他方の凸部形成面１０１Ｃａ２との間に形成される角度θ２が例えば９０度＜θ２＜１００度になるものを指す。一方、ここでいう「抜き勾配の無い態様」とは、固定側金型１０２Ｃ側で言うと、例えばキャビティを形作るための固定側金型１０２Ｃの凹部の一方の凹部形成面１０２Ｃａ１とこれに連続する他方の凹部形成面１０２Ｃａ２との間に形成される角度θ１が９０度になるものを指す。同様に、ここでいう「相対的に小さい抜き勾配」とは、可動側金型１０１Ｃで言うと、キャビティを形作るための可動側金型１０１Ｃの凸部の一方の凸部形成面１０１Ｃａ１とこれに連続する他方の凸部形成面１０１Ｃａ２との間に形成される角度θ２が９０度になるものを指す。
【００７３】
従って、当該「相対的に小さい抜き勾配」を有して成る金型装置を用いると、「相対的に大きい抜き勾配」を有して成る金型装置を用いる場合と比べて、断面視にて傾斜角度が相対的に急な角度（例えば９０度＜傾斜角度＜１００度）を有する成形品を得ることが可能となる。つまり、最終的に得られる成形品の形状自由度を向上させることが可能となる。更に、当該「抜き勾配の無い」金型装置を用いると、「相対的に大きい抜き勾配」を有して成る金型装置を用いる場合と比べて、断面視にて傾斜角度が９０度を有する成形品を得ることも可能となる。つまり、最終的に得られる成形品の形状自由度をより向上させることが可能となる。
【００７４】
［本発明の金型装置］
上記本発明の一実施形態に係る製造方法により得られた金型装置は、以下の特徴を有する。
【００７５】
具体的には、本発明の一実施形態に係る金型装置は、内部に形成される低密度部がキャビティ形成面と直接接続させるという従来の態様とは異なる態様で設けられている点に特徴を有する（図４参照）。
【００７６】
本発明の一実施形態に係る金型装置１００は、可動側金型１０１および固定側金型１０２を有して成る。当該金型装置１００は、金型装置１００のランナー部１０５から金型装置１００の外側表面１００ａまで延在する低密度部５０を有しており、当該低密度部５０が流体通過路となっている。本発明の一実施形態では、低密度部５０は、固定側金型１０２内に形成された低密度部５０αと可動側金型１０１内に形成された低密度部５０βとが断面視にて一方向に並ぶように構成されている。なお、下記の別態様でも述べるが、低密度部は固定側金型１０２と可動側金型１０１の両方に形成されている必要は必ずしもなく、固定側金型１０２と可動側金型１０１のいずれか一方に形成されていてよい。
【００７７】
当該低密度部５０は、上述のように相対的に小さい照射エネルギーの光ビームＬが粉末に照射されることにより形成されるため、それに起因して低密度部５０には局所的に空隙が存在した状態となり得る。本発明の一実施形態では、当該低密度部５０は、ランナー部１０５から金型装置１００の外側表面１００ａまで延在しているため、低密度部５０はランナー部１０５に直接接続されている。
【００７８】
そのため、上述のように、空隙を局所的に有する低密度部５０は、ランナー部１０５を形作るランナー部形成面１０５ａに存在し得るのであって、キャビティ１０３を形作るキャビティ形成面１０３ａには存在し得ない。そのため、局所的に空隙を有する低密度部５０が存在し得ないキャビティ形成面１０３ａにより形作られるキャビティ１０３に溶融原料が充填されても、キャビティ形成面１０３ａに低密度部５０が存在しないことに起因して、最終的に得られる成形品に対するキャビティ形成面１０３ａの転写精度の低下を回避することが可能となる。つまり、最終的に得られる成形品に対するキャビティ形成面１０３ａの転写精度を向上させることが可能となる。
【００７９】
低密度部５０には局所的に空隙が存在するため、それに起因して流体を低密度部５０に通過させることが可能となる。この事から、本発明の一実施形態では、低密度部５０を「流体通過路５０ａ」として機能させ得ることが可能となる。低密度部５０が「流体通過路５０ａ」として機能し得るため、例えば金型装置１００内に供した溶融原料を冷却した後のタイミングで当該低密度部５０に流体を通すことが可能である。
【００８０】
上述の本発明の一実施形態に係る金型装置の製造方法で詳述しているため重複する説明は避けるが、流体通過路５０ａとして機能し得る低密度部５０に流体を通じると、流体の所定の圧力がランナー部１０５を介して金型装置内の成形品にかかる。これにより、成形品を固定側金型１０２から離型させることができ得る。更には、流体の所定の圧力により成形品を可動側金型１０１から離型させることができ得る。なお、ここでいう「離型」とは、上記にて既に用語の定義を行っているが、成形品が固定側金型および可動側金型の少なくとも一方から離れる状態を実質的に指す。
【００８１】
又、低密度部５０は、ランナー部１０５を形作るランナー部形成面１０５ａに存在し得るのであって、キャビティ１０３を形作るキャビティ形成面１０３ａには存在し得ない。そのため、実際に成形品として用いる部分はキャビティ１０３内に存在するものであって、溶融原料を冷却に付した後のランナー部１０５内に存在するものではない。そのため、当該低密度部５０に流す流体の圧力が「直接的に」かかる部分は、ランナー部１０５内に存在する溶融原料が固化したものであって、キャビティ１０３内の成形品ではない。つまり、低密度部５０に流す流体の圧力は、キャビティ１０３内の成形品には「直接的」ではなく「間接的」にかかることになる。従って、本発明の一実施形態は、キャビティ１０３内の成形品への低密度部５０に流す流体の影響が回避される点でも有利である。
【００８２】
更には、低密度部５０には局所的に空隙が存在するため、本発明の一実施形態は、かかる空隙を介して金型装置１００内の内部ガス、例えば溶融原料から生じ得るガス、金型装置内部の空気等を好適に排出し得る点でも有利である。つまり、一実施形態では、低密度部５０が「ガス抜き路」としても機能し得る。
【００８３】
本発明の一実施形態に係る金型装置は以下の態様を採ることが好ましい。
【００８４】
具体的には、図５に示すように、流体通過路５０ａとして用いる低密度部５０に加圧ガス供給体３００を接続させて、当該加圧ガス供給体３００から流体通過路５０ａに加圧ガスが供給されることが好ましい。ここでいう「加圧ガス供給体」とは、加圧ガスを供給するための装置を指す。また、ここでいう「加圧ガス」とは、金型装置内に位置する溶融原料を冷却に付して形成された成形品に圧力を加えるためのガスであって、相対的に大きな圧力を有するものを指す。
【００８５】
かかる好ましい態様では、加圧ガス供給体３００から供給される加圧ガスは流体通過路５０ａを通るため、それに起因して、流体通過路は「加圧ガス供給路５０ｂ」として更に機能し得る。
【００８６】
加圧ガス供給路５０ｂとして機能し得る低密度部５０に流体、具体的には加圧ガス４００を流すと、加圧ガス４００による加圧力がランナー部を介して金型装置１００内部の成形品２００にかかる。これにより、成形品２００を固定側金型１０２からより好適に離型させ得る。
【００８７】
なお、図５に示す態様は、加圧ガス供給体３００を固定側金型１０２内に形成された流体通過路５０ａに接続させるものであるが、これに限定されることない。例えば、図６に示すように、加圧ガス供給体３００Ｘを可動側金型１０１内に形成された流体通過路５０Ｘａに接続させてもよい。加圧ガス供給路５０ｂとして機能し得る流体通過路５０Ｘａに流体、具体的には加圧ガス４００Ｘを流すと、加圧ガス４００Ｘによる加圧力がランナー部を介して金型装置１００内部の成形品２００にかかる。これにより、成形品２００を可動側金型１０１からより好適に離型させることができ得る。
【００８８】
また、本発明の一実施形態に係る金型装置は、以下の態様を採ってよい。
【００８９】
一態様では、低密度部が、可動側金型および固定側金型の少なくとも一方に設けられてよい。
【００９０】
図４では、本発明の一実施形態に係る金型装置として、金型装置１００の構成要素である可動側金型１０１および固定側金型１０２のそれぞれに低密度部が設けられていることを前提として説明した。しかしながら、本発明の一実施形態は、これに限定されることなく、低密度部は、可動側金型および固定側金型の少なくとも一方に設けられてよい。
【００９１】
例えば、一例として、図７Ａに示すように低密度部は固定側金型のみに設けられてよい。
【００９２】
具体的には、図７Ａに示す態様では、金型装置１００Ａは、可動側金型１０１Ａおよび固定側金型１０２Ａを有して成る。図７Ａに示す態様では、当該固定側金型１０２Ａのみが、ランナー部１０５Ａから固定側金型１０２Ａの外側表面１０２Ａａまで延在し、かつ流体が通過可能な低密度部５０Ａを備えている。
【００９３】
図７Ａに示す態様では、図４に示す態様と同様に当該低密度部５０Ａは、相対的に小さい照射エネルギーの光ビームを粉末に照射することによって形成されるため、低密度部５０Ａには局所的に空隙が存在し得る。空隙を局所的に有する低密度部５０Ａは、ランナー部１０５Ａを形作るランナー部形成面１０５Ａａに存在し得るが、キャビティ１０３Ａを形作るキャビティ形成面１０３Ａａには存在し得ない。そのため、キャビティ形成面１０３Ａａにより形作られるキャビティ１０３Ａに溶融原料を充填しても、キャビティ形成面１０３Ａａに低密度部５０Ａが存在しないことに起因して、図４に示す態様と同様に最終的に得られる成形品に対するキャビティ形成面１０３Ａａの転写精度の低下を回避することが可能となる。
【００９４】
一方、図７Ａに示す態様と図４に示す態様とを比べると、図７Ａに示す態様では、固定側金型１０２Ａ内にのみ低密度部５０Ａが形成されている。これに対して、図４に示す態様では、固定側金型と可動側金型の両方の内部に低密度部が形成されている。低密度部には上述のように局所的な空隙が存在し得るため、それに起因して流体を当該低密度部に通過させることが可能となる。そのため、例えば金型装置１００Ａ内に供した溶融原料を冷却した後のタイミングで固定側金型１０２Ａ内の低密度部５０Ａに流体が通ずると、流体の所定の圧力がランナー部１０５Ａを介して金型装置１００Ａ内の成形品にかかる。これにより、成形品を固定側金型１０２Ａから離型し得る。
【００９５】
別例としては、図７Ｂに示すように低密度部は可動側金型のみに設けられてよい。
【００９６】
具体的には、図７Ｂに示す態様では、金型装置１００Ｂは、可動側金型１０１Ｂおよび固定側金型１０２Ｂを有して成る。図７Ｂに示す態様では、当該可動側金型１０１Ｂのみが、ランナー部１０５Ｂから可動側金型１０１Ｂの外側表面１０１Ｂａまで延在し、かつ流体が通過可能な低密度部５０Ｂを備えている。
【００９７】
図７Ｂに示す態様では、図４に示す態様と同様に当該低密度部５０Ｂは、相対的に小さい照射エネルギーの光ビームを粉末に照射することによって形成されるため、低密度部５０Ｂには局所的に空隙が存在し得る。空隙を局所的に有する低密度部５０Ｂは、ランナー部１０５Ｂを形作るランナー部形成面１０５Ｂａに存在し得るが、キャビティ１０３Ｂを形作るキャビティ形成面１０３Ｂａには存在し得ない。そのため、キャビティ形成面１０３Ｂａにより形作られるキャビティ１０３Ｂに溶融原料を充填しても、キャビティ形成面１０３Ｂａに低密度部５０Ｂが存在しないことに起因して、図４に示す態様と同様に最終的に得られる成形品に対するキャビティ形成面１０３Ｂａの転写精度の低下を回避することが可能となる。
【００９８】
一方、図７Ｂに示す態様と図４に示す態様とを比べると、図７Ｂに示す態様では、可動側金型１０１Ｂ内にのみ低密度部５０Ｂが形成されている。これに対して、図４に示す態様では、固定側金型と可動側金型の両方の内部に低密度部が形成されている。低密度部には上述のように局所的な空隙が存在し得るため、それに起因して流体を当該低密度部に通過させることが可能となる。そのため、可動側金型１０１Ｂを固定側金型１０２Ｂから離隔した状態で可動側金型１０１Ｂ内の低密度部５０Ｂに流体が通ずると、流体の所定の圧力により可動側金型１０１Ｂ上に位置する成形品を可動側金型１０１Ｂから離型させることができ得る。
【００９９】
一態様では、金型装置が、成形品取出しのための相対的に小さい抜き勾配を有して成ってよい、又は成形品取出しのための抜き勾配を有していなくてよい（図３参照）。
【０１００】
本発明の一実施形態に係る金型装置の製造方法で詳述しているため、重複した説明は避けるが、本発明の一実施形態に係る金型装置では、金型装置内に、例えば固定側金型と可動側金型の両方の内部に低密度部が設けられている。これにより、流体を利用して成形品を金型装置から取り出すことが可能である。そのため、従来のエジェクターピン等を用いて金型装置からの成形品を円滑に離型させるために必要とされていた「相対的に大きい抜き勾配」を「相対的に小さい抜き勾配」又は「抜き勾配の無い態様」に変えることが可能である。
【０１０１】
従って、当該「相対的に小さい抜き勾配」を有して成る金型装置を用いると、「相対的に大きい抜き勾配」を有して成る金型装置を用いる場合と比べて、断面視にて傾斜角度が相対的に急な角度（例えば９０度＜傾斜角度＜１００度）を有する成形品を得ることが可能となる。つまり、最終的に得られる成形品の形状自由度を向上させることが可能となる。更に、当該「抜き勾配の無い」金型装置を用いると、「相対的に大きい抜き勾配」を有して成る金型装置を用いる場合と比べて、断面視にて傾斜角度が９０度を有する成形品を得ることも可能となる。つまり、最終的に得られる成形品の形状自由度をより向上させることが可能となる（図３参照）。
【０１０２】
［本発明の金型装置を用いた成形品の製造方法］
以下、本発明の一実施形態に係る金型装置を用いた成形品の製造方法について説明する。
【０１０３】
上記の本発明の一実施形態に係る金型装置は、例えば射出成形法を実施する際に用いられ得る。射出成形法は、主として（１）キャビティ内に溶融原料を充填する工程と、（２）キャビティ内の溶融原料を保圧する工程と、（３）保圧した溶融原料を冷却に付して、成形品を形成する工程と、（４）成形品を取り出す工程とを順に含む。
【０１０４】
（１）キャビティ内に溶融原料を充填する工程
かかる工程では、本発明の一実施形態に係る金型装置１００の可動側金型１０１と固定側金型１０２とを型合わせする。型合わせ後、射出機５００を用いてスプルー部１０４、スプルー部１０４と連続するランナー部１０５、およびキャビティ１０３の入口であるゲート部１０６を通じてキャビティ１０３内に溶融原料６００を注入および充填する（図８参照）。
【０１０５】
本発明の一実施形態に係る金型装置１００は、金型装置１００のランナー部１０５から金型装置１００の外側表面１００ａまで延在する低密度部５０を有している（図８参照）。上述のように低密度部５０には、空隙が存在しているため、キャビティ１０３内に溶融原料６００を充填する途中で溶融原料６００から発生し得るガスを当該低密度部５０から好適に抜き出すことが可能である。
【０１０６】
（２）キャビティ内の溶融原料を保圧する工程
溶融原料６００の充填完了後、キャビティ１０３内の溶融原料６００を所定時間保圧する。
【０１０７】
（３）保圧した溶融原料を冷却に付す工程
溶融原料の保圧完了後、キャビティ１０３内の溶融原料６００を所定時間冷却に付して、溶融原料６００を固化させて、金型装置１００内にて成形品を形成する。
【０１０８】
（４）成形品を取り出す工程
金型装置１００内にて成形品２００を形成した後、一態様では、図９Ａに示すように、流体通過路５０ａとして用いる低密度部５０に流体通過路５０ａに流体、好ましくは加圧ガス４００を供給する。ここでいう「加圧ガス」とは、金型装置内に位置する溶融原料を冷却に付して形成された成形品に圧力を加えるためのガスであって、相対的に大きな圧力を有するものを指す。
【０１０９】
以下、流体として加圧ガス４００を用いる場合を前提に説明する。当該加圧ガスは金型装置内の成形品に圧力を加えるためのガスであり、かつ当該加圧ガスが流体通過路５０ａに供給され得るため、これに起因して流体通過路５０ａを加圧ガス供給路５０ｂとして用いることができ得る。
【０１１０】
加圧ガス４００を供給すると、加圧ガス４００による加圧力がランナー部を介して金型装置１００内部の成形品２００にかかる。これにより、成形品２００を固定側金型１０２から好適に離型させ得る。
【０１１１】
成形品２００を固定側金型１０２から離型させた後、図９Ｂに示すように可動側金型１０１内に形成した低密度部５０Ｙに加圧ガス４００Ｙを更に流す。加圧ガス４００Ｙの加圧力により可動側金型１０１上に位置する成形品を可動側金型１０１からも好適に離型させることができ得る。以上により、成形品２００を金型装置１００から取り出すことが可能となる。
【０１１２】
なお、本発明の一実施形態に係る金型装置を用いた成形品の製造方法は、下記態様を採ることが好ましい。
【０１１３】
一態様では、流体通過路を介して金型装置内のガスを吸引することが好ましい。
【０１１４】
図９Ａに示すように、固定側金型１０２および可動側金型１０１の両方の内部に低密度部５０Ｘと低密度部５０Ｙとがそれぞれ形成されている金型装置１００を用いる態様にて、当該を以下のように利用することが好ましい。具体的には、低密度部５０Ｘ，５０Ｙを流体通過路として用いる場合に、金型装置１００内に供した溶融原料を冷却して金型装置１００内に成形品を形成した後に、以下の処理が成されることが好ましい。具体的には、可動側金型１０１内に形成した低密度部５０Ｙ（流体通過路）を介して金型装置１００内に生じ得る内部ガス７００を吸引することが好ましい。かかる吸引により、金型装置１００内に形成した成形品を可動側金型１０１側に引き寄せることができ得る。そのため、吸引を実施しない場合と比べて、成形品を可動側金型１０１側に密着させて可動側金型１０１と成形品との間に生じ得る微小な間隙の発生をより好適に回避でき得る。これにより、一例として固定側金型１０２内の低密度部５０Ｘに加圧ガス４００を通す際に、ランナー部１０５を介して当該加圧ガス４００の加圧力を成形品により好適に加えることができ得る。従って、当該成形品を固定側金型１０２からより好適に離型し得る。
【０１１５】
なお、上記態様に限定されず、本発明の一実施形態に係る金型装置を用いた成形品の製造方法は、下記態様をとってよい。
【０１１６】
一例では、成形品取り出し工程において、図１０Ａに示すように固定側金型１０２Ａのみに低密度部５０Ａが設けられた金型装置１００Ａを用いてよい。
【０１１７】
具体的には、金型装置１００Ａ内にて成形品２００を形成した後、図１０Ａに示すように、固定側金型１０２Ａのみに設けられた低密度部５０Ａに加圧ガス４００Ａを供給する。
【０１１８】
加圧ガス４００Ａを供給すると、加圧ガス４００Ａによる加圧力がランナー部を介して金型装置１００Ａ内部の成形品２００にかかる。これにより、成形品２００を固定側金型１０２Ａからより好適に離型させ得る。その一方で、本態様では、可動側金型１０１Ａには低密度部は形成されていないため、成形品２００を固定側金型１０２Ａから離型させた後、例えばエジェクターピンを用いて金型装置１００Ａから成形品を最終的に取り出し得る。
【０１１９】
別例では、成形品取り出し工程において、図１０Ｂに示すように可動側金型１０１Ｂのみに低密度部５０Ｂが設けられた金型装置１００Ｂを用いてよい。
【０１２０】
具体的には、金型装置１００Ｂ内にて成形品２００を形成した後、図１０Ｂに示すように、可動側金型１０１Ｂのみに設けられた低密度部５０Ｂに加圧ガス４００Ｂを供給する。
【０１２１】
加圧ガス４００Ｂを供給すると、加圧ガス４００Ｂによる加圧力がランナー部を介して金型装置１００Ｂ内部の成形品２００にかかる。かかる加圧後、成形品２００を支持する固定側金型１０２Ｂが固定された構造体であることに起因して、当該加圧力は成形品２００に作用した後、加圧力の作用方向の一部が当該作用方向とは反対方向に変わり得る。そのため、当該加圧ガス４００Ｂの加圧力により可動側金型１０１を成形品２００から好適に離型させることが可能となる。可動側金型１０１を成形品２００から離型させた後、例えばエジェクターピンを用いて金型装置１００Ａから最終的に取り出し得る。
【０１２２】
以上、本発明の一実施形態について説明してきたが、本発明の適用範囲のうちの典型例を例示したに過ぎない。従って、本発明はこれに限定されず、種々の改変がなされ得ることを当業者は容易に理解されよう。
【０１２３】
なお、上述のような本発明の一実施形態は、次の好適な態様を包含している。
第１態様：
可動側金型および固定側金型を有して成る金型装置であって、
前記金型装置のランナー部から該金型装置の外側表面まで延在する低密度部を有しており、該低密度部が流体通過路となっている、金型装置。
第２態様：
上記第１態様において、前記低密度部が、前記可動側金型および前記固定側金型の少なくとも一方に設けられている、金型装置。
第３態様：
上記第１態様又は第２態様において、前記流体通過路が前記外側表面から前記ランナー部へと加圧ガスを供給するための加圧ガス供給路となっている、金型装置。
第４態様：
上記第１態様〜第３態様のいずれかにおいて、前記金型装置が、成形品取出しのための相対的に小さい抜き勾配を有して成る、又は該成形品取出しのための該抜き勾配を有していない、金型装置。
第５態様：
可動側金型および固定側金型を有して成る金型装置を用いて成形品を製造するための方法であって、
前記金型装置は、ランナー部から該金型装置の外側表面まで延在する低密度部を有しており、
前記低密度部を流体通過路として用いる、成形品の製造方法。
第６態様：
上記第５態様において、前記流体通過路を、前記外側表面から該流体通過路を介して前記ランナー部へ加圧ガスを供給するための加圧ガス供給路として用いる、成形品の製造方法。
第７態様：
上記第５態様又は第６態様において、前記流体通過路に前記加圧ガスを供給して、前記可動側金型および前記固定側金型の少なくとも一方から成形品を離型させる、成形品の製造方法。
第８態様：
上記第５態様〜第７態様のいずれかにおいて、前記流体通過路を介して前記金型装置内のガスを吸引することを含む、成形品の製造方法。
第９態様：
可動側金型および固定側金型を有して成る金型装置の製造方法であって、
ランナー部から前記金型装置の外側表面まで延在し、かつ流体が通過可能な低密度部が形成されるように、光ビーム照射により複数の固化層を逐次形成することを含む、金型装置の製造方法。
第１０態様：
上記第９態様において、前記低密度部を、前記可動側金型および前記固定側金型の少なくとも一方に設ける、金型装置の製造方法。
第１１態様：
上記第９態様又は第１０態様において、成形品取出しのための相対的に小さい抜き勾配を有して成る又は該成形品取出しのための該抜き勾配を有していない前記金型装置を用いる、金型装置の製造方法。
第１２態様：
上記第９態様〜第１１態様のいずれかにおいて、前記低密度部を有して成る前記金型装置を粉末床溶融結合法で形成する、金型装置の製造方法。
【産業上の利用可能性】
【０１２４】
本発明の一実施形態に係る金型は、プラスチック射出成形用金型、プレス金型、ダイカスト金型、鋳造金型、鍛造金型などの金型として用いることができる。
【関連出願の相互参照】
【０１２５】
本出願は、日本国特許出願第２０１６−２３４３８７号（出願日：２０１６年１２月１日、発明の名称：「金型装置、金型装置を用いた成形品の製造方法、および金型装置の製造方法」）に基づくパリ条約上の優先権を主張する。当該出願に開示された内容は全て、この引用により、本明細書に含まれるものとする。
【符号の説明】
【０１２６】
２４Ａ，２４Ｂ...固化層、５０，５０α，５０β，５０Ａ，５０Ｂ，５０Ｘ，５０Ｙ...低密度部、５０ａ...流体通過路、５０ｂ...加圧ガス供給路、１００，１００Ａ，１００Ｂ...金型装置、１００ａ...金型装置の外側表面、１０１，１０１Ａ，１０１Ｂ，１０１Ｃ...可動側金型、１０２，１０２Ａ，１０２Ｂ，１０２Ｃ...固定側金型、１０５，１０５Ａ，１０５Ｂ...ランナー部、２００...成形品、４００，４００Ａ，４００Ｂ，４００Ｘ，４００Ｙ...加圧ガス（流体の一種）、７００...金型装置内の内部ガス、Ｌ...光ビーム
【図１】
2018101433.tif 000003
【図２Ａ】
2018101433.tif 000004
【図２Ｂ】
2018101433.tif 000005
【図３】
2018101433.tif 000006
【図４】
2018101433.tif 000007
【図５】
2018101433.tif 000008
【図６】
2018101433.tif 000009
【図７Ａ】
2018101433.tif 000010
【図７Ｂ】
2018101433.tif 000011
【図８】
2018101433.tif 000012
【図９Ａ】
2018101433.tif 000013
【図９Ｂ】
2018101433.tif 000014
【図１０Ａ】
2018101433.tif 000015
【図１０Ｂ】
2018101433.tif 000016
【図１１】
2018101433.tif 000017
【図１２】
2018101433.tif 000018
【図１３】
2018101433.tif 000019
【図１４】
2018101433.tif 000020
【国際調査報告】
2018101433.tif 000021
2018101433.tif 000022
2018101433.tif 000023
2018101433.tif 000024